FR 2963788 A1 20120217 FR 1056531 A 20100810 1 VITRAGE A PROPRIETES ANTISOLAIRES L'invention se rapporte au domaine des substrats ou articles verriers, notamment du type vitrage de bâtiments ou automobiles, comprenant à leur surface des revêtements du type couches minces leur conférant des propriétés antisolaires. Par vitrage, on entend au sens de la présente invention tout produit verrier constitué par un ou plusieurs substrats verriers, en particulier les simples vitrages, les doubles vitrages, les triples vitrages etc. Par antisolaire, on entend au sens de la présente invention la faculté du vitrage de limiter le flux énergétique, notamment du rayonnement Infrarouge (IR), le traversant depuis l'extérieur vers l'intérieur de l'habitation ou de l'habitacle, tout en conservant une transmission lumineuse suffisante, c'est-à-dire typiquement supérieure à 30, voire 40 ou même 50%. De tels vitrages munis d'empilements de couches minces agissent ainsi sur le rayonnement solaire et permettent une protection solaire et/ou une isolation thermique. En outre, ces revêtements doivent être esthétiquement plaisants, c'est-à-dire qu'ils doivent présenter une colorimétrie, en transmission comme en réflexion, suffisamment neutre pour ne pas incommoder les utilisateurs ou alternativement une teinte légèrement bleue ou verte, notamment dans le domaine du bâtiment. Ces revêtements sont de façon classique déposés par des techniques de dépôt du type CVD pour les plus simples ou le plus souvent à l'heure actuelle par des techniques de dépôt par pulvérisation sous vide, souvent appelé magnétron dans le domaine, notamment lorsque le 2 revêtement est constitué d'un empilement plus complexe de couches successives. Le plus souvent les empilements en couches minces ayant des propriétés de contrôle solaire comprennent une voire plusieurs couches actives. Par couche active on entend une couche agissant de manière sensible sur le flux de rayonnement solaire traversant ledit vitrage. Une telle couche active, de façon connue, peut fonctionner soit principalement en mode de réflexion du rayonnement Infrarouge, soit principalement en mode d'absorption du rayonnement Infrarouge. Notamment, les empilements les plus performants commercialisés à l'heure actuelle incorporent au moins une couche métallique du type Argent fonctionnant essentiellement sur le mode de la réflexion d'une majeure partie du rayonnement IR (infrarouge) incident. On qualifie le plus souvent ces empilements de bas émissifs (low-e en anglais). Ces couches sont cependant très sensibles à l'humidité et sont donc exclusivement utilisées dans des doubles vitrages, en face 2 ou 3 de celui-ci pour être protégées de l'humidité. Les empilements selon l'invention ne comprennent pas en principe de telles couches. D'autres couches métalliques à fonction antisolaire ont également été décrites dans le domaine, comprenant des couches fonctionnelles du type Nb, Ta ou W ou des nitrures de ces métaux, tel que décrit par exemple dans la demande W001/21540. Cependant, au sein de telles couches, le rayonnement solaire est cette fois absorbé mais de manière non sélective, c'est-à-dire que le rayonnement IR (c'est-à-dire dont la longueur d'onde est compris entre environ 780 nm et 2500 nm) et le rayonnement visible sont également absorbés de manière non sélective. De tels vitrages présentent ainsi des sélectivités, telles qu'illustrées par le ratio TL/g, proche de 1 (facteur de 3 Transmission Lumineuse/ facteur solaire g, tels que déterminés selon la norme prEN 410 (ou NF EN410)). De manière connue et classique, le facteur de transmission lumineuse ou transmission lumineuse TL correspond au pourcentage du flux lumineux incident, c'est-à-dire dans le domaine de longueurs d'onde 380 à 780 nm, traversant le vitrage, selon l'illuminant D65. De manière connue le facteur solaire g est égal au rapport de l'énergie traversant le vitrage (c'est-à-dire entrant dans le local) et de l'énergie solaire incidente. Plus particulièrement, il correspond à la somme du flux transmis directement à travers le vitrage et du flux absorbé par le vitrage (en y incluant les empilements de couches éventuellement présents à l'une de ses surfaces) puis éventuellement réémis vers l'intérieur (le local). D'une manière générale, toutes les caractéristiques lumineuses présentées dans la présente description sont obtenues selon les principes et méthodes décrits dans la norme européenne (et française) prEN 410 se rapportant à la détermination des caractéristiques lumineuses et solaires des vitrages utilisés dans le verre pour la construction. Le but de la présente invention est ainsi de fournir des vitrages comprenant un empilement de couches leur conférant des propriétés antisolaires et présentant une sélectivité élevée, au sens précédemment décrit, c'est-à-dire un rapport TL/g très supérieur à 1, ledit empilement étant durable dans le temps sans précaution particulière. Un autre but de la présente invention est de fournir des vitrages antisolaires dont ledit empilement est capable, notamment après un traitement thermique tel qu'une trempe, de conserver, notamment en transmission ou en réflexion, une couleur sensiblement neutre ou encore une teinte bleue-verte peu intense, telle que recherchée notamment dans le secteur du bâtiment. Par couleur neutre ou teinte bleue- 4 verte, on entend au sens de la présente invention, dans le système de colorimétrie (L*, a*, b*), des valeurs a* et b* inférieures ou proches de 10 et négatives. Un vitrage selon l'invention permet ainsi avantageusement de sélectionner le rayonnement le traversant, en favorisant la transmission des ondes lumineuses, c'est-à-dire dont la longueur d'onde est comprise entre environ 380 et 780 nm, et en absorbant sélectivement la majorité des radiations infrarouges, c'est-à-dire dont la longueur d'onde est supérieure à 780 nm, en particulier les Infrarouges proches, c'est-à-dire dont la longueur d'onde est comprise entre environ 780nm et environ 1400 nm. Selon l'invention, il est ainsi possible de maintenir une forte illumination de la pièce ou de l'habitacle protégé par le vitrage tout en minimisant la quantité de chaleur y entrant. Selon un autre avantage de la présente invention, les vitrages munis des empilements selon l'invention sont simples à produire et permettent également une réduction sensible des coûts de production, par rapport à d'autres vitrages connus à propriétés antisolaires, notamment ceux comprenant un empilement à base d'argent. Plus précisément, la présente invention se rapporte à un vitrage antisolaire comprenant un substrat verrier et un empilement de couches à fonction antisolaire, ledit empilement de couches incorporant une couche absorbant sélectivement le rayonnement infrarouge de longueur d'onde supérieur à 800 nm, ladite couche absorbante étant constituée par un oxyde de titane substitué par un élément X choisi parmi Nb ou Ta, le pourcentage atomique [X/Ti+X] étant compris entre environ 4% et environ 9% et l'épaisseur de ladite couche absorbante étant comprise entre 20 et 200 nanomètres. Selon des modes préférés de réalisation de la présente invention . - le pourcentage atomique [X/Ti+X] est compris entre environ 4% et environ 7%, de préférence encore entre 5 environ 5 et environ 7%, - l'épaisseur de ladite couche absorbante est comprise entre 30 et 100 nanomètres, - X est le Niobium. De préférence, selon l'invention, le vitrage antisolaire comprend un empilement constitué par la succession des couches suivantes, à partir de la surface du substrat verrier: - une ou plusieurs couches inférieures de protection de la couche absorbante contre la migration des ions alcalins issus du substrat verrier, d'épaisseur géométrique, au total, comprise entre 5 et 150 nm, - ladite couche absorbante constituée par un oxyde de titane substitué par un élément X dopant choisi parmi Nb ou Ta, de préférence Nb, - une ou plusieurs couches supérieures de protection de la couche absorbante contre l'oxygène de l'air, notamment lors d'un traitement thermique tel qu'une trempe ou un recuit, la ou lesdites couches étant d'épaisseur géométrique, au total, comprise entre 5 et 150 nm. De préférence, la ou les couches de protection inférieures et supérieures sont choisies parmi le nitrure de Silicium Si3N4 éventuellement dopé par Al, Zr, B, le nitrure d'aluminium AIN, l'oxyde d'étain, un oxyde mixte de zinc ou d'étain SnyZn,OX, l'oxyde de silicium SiO2, l'oxyde de titane non dopé TiO2, les oxynitrures de silicium SiOXNy. Selon un mode possible et préféré de l'invention, notamment si le vitrage doit subir un traitement thermique tel qu'une trempe, l'empilement incorpore en outre, entre 6 lesdites couches de protection et la couche absorbante, une couche d'un métal, éventuellement partiellement ou totalement oxydée et/ou nitrurée, d'épaisseur inférieure à 5 nm, de préférence d'épaisseur inférieure à 3 nm ou même inférieure à 2 nm. Cette fine couche va s'oxyder ou se nitrurer partiellement ou totalement et protéger ainsi la couche absorbante, quand la couche supérieure est par exemple déposée(s) par pulvérisation réactive en présence d'azote, comme pour le cas du dépôt d'une couche protectrice supérieure en Si3N4 ou encore s'oxyder lors d'un traitement thermique du type trempe. Elle est de préférence à base d'un métal comme le niobium Nb, le tantale Ta, le titane Ti, le chrome Cr, le nickel Ni ou un alliage d'au moins deux de ces métaux comme un alliage Ni-Cr. Si elle n'est destinée qu'à remplir ce rôle de couche « sacrificielle », elle peut être extrêmement mince, notamment de l'ordre de 0,2 à 1,5 et de préférence de 0,5 à 1,5 nm, afin de pénaliser le moins possible l'empilement en termes de transmission lumineuse. On peut aussi lui conférer une épaisseur pouvant aller jusqu'à 5 nm si on l'utilise également pour ajuster la valeur de transmission lumineuse au niveau voulu, notamment si on vise plutôt la fabrication de vitrages anti-solaires à TL réduite. De préférence le métal est choisi parmi Ti ou un alliage NiCr. Selon un mode ayant donné de bonnes performances, l'empilement comprend la succession des couches suivantes, à partir de la surface du substrat verrier: une couche inférieure d'épaisseur comprise entre 5 et 150 nm, choisie parmi le nitrure de Silicium Si3N4 éventuellement dopé par Al, Zr, B, le nitrure d'aluminium AIN, l'oxyde d'étain, un oxyde mixte de zinc ou d'étain SnyZn,OX, l'oxyde de silicium SiO2, l'oxyde de titane non dopé TiO2, les oxynitrures de silicium SiOxNy. - ladite couche absorbante constituée par un oxyde de titane substitué par Nb, le pourcentage atomique [Nb/Ti+Nb] dans ladite couche absorbante étant compris entre environ 4% et environ 7% et son épaisseur étant comprise entre 30 et 100 nm, - une couche supérieure d'épaisseur comprise entre 5 et 150 nm, choisie parmi le nitrure de Silicium Si3N4 éventuellement dopé par Al, Zr, B, le nitrure d'aluminium A1N, l'oxyde d'étain, un oxyde mixte de zinc ou d'étain SnyZn,Ox, l'oxyde de silicium SiO2, l'oxyde de titane non dopé TiO2, les oxynitrures de silicium SiOxNy. - de préférence, une couche de titane métallique éventuellement partiellement ou totalement oxydée et/ou nitrurée, entre lesdites couches de protection et ladite couche absorbante, d'épaisseur inférieure à 3 nm. A titre d'exemple, un vitrage antisolaire selon l'invention comprend un empilement constitué par la succession des couches suivantes, à partir de la surface du substrat verrier : - une couche de Si3N4 d'épaisseur comprise entre 5 et 25 100 nm, notamment entre 5 et 70 nm, - une couche de titane métallique, partiellement ou totalement oxydée et/ou nitrurée, d'épaisseur géométrique inférieure à 2 nm, - ladite couche absorbante du rayonnement infrarouge 30 constituée par un oxyde de titane substitué par Nb, le pourcentage atomique [Nb/Ti+Nb] dans ladite couche absorbante étant compris entre environ 4% et environ 7% et son épaisseur étant comprise entre 30 et 100 nm, - une couche de titane métallique, partiellement ou totalement oxydée et/ou nitrurée, d'épaisseur géométrique inférieure à 2 nm, - une couche de Si3N4 d'épaisseur comprise entre 5 et 5 100 nm, notamment entre 5 et 70 nm. L'invention se rapporte également à un procédé de fabrication d'un vitrage antisolaire comprenant les étapes suivantes : 10 - fabrication d'un substrat verrier, - dépôt sur le substrat verrier d'un empilement de couches par une technique de pulvérisation cathodique sous vide assistée par magnétron, dans lequel la couche absorbante constituée par un oxyde de 15 titane substitué par un élément X dopant choisi parmi Nb ou Ta est obtenue par pulvérisation d'une cible constituée par un oxyde de titane substitué par un élément X dopant choisi parmi Nb ou Ta, le pourcentage atomique [X/Ti+X] étant compris entre environ 4% et environ 9%, dans une atmosphère 20 résiduelle d'argon ou d'un mélange d'argon et d'oxygène. Un procédé de fabrication alternatif d'un vitrage antisolaire selon l'invention, comprenant les étapes suivantes : - fabrication d'un substrat verrier, 25 - dépôt sur le substrat verrier d'un empilement de couches par une technique de pulvérisation cathodique sous vide assistée par magnétron, dans lequel la couche absorbante est constituée par un oxyde de titane substitué par un élément X dopant choisi 30 parmi Nb ou Ta et est obtenue par pulvérisation d'une cible constituée par un mélange de Titane métallique et d'un métal X choisi parmi Nb ou Ta, le pourcentage atomique [X/Ti+X] dans la cible étant compris entre environ 4% et 9 environ 9%, dans une atmosphère résiduelle d'oxygène et d'argon. Les exemples qui suivent sont donnés à titre purement illustratifs et ne limitent sous aucun des aspects décrits la portée de la présente invention. A des fins de comparaison, tous les empilements des exemples qui suivent sont synthétisés sur des substrats verriers montés en double vitrage. Toutes les couches des empilements ont été déposées selon les techniques classiques de dépôts sous vide par pulvérisation magnétron. A des fins de comparaison directe de leurs performances, tous les vitrages finalement obtenus dans les exemples qui suivent sont des doubles vitrages constitués par deux substrats de verre Planilux® d'épaisseur 6 mm, séparés par une lame de gaz argon de 16 mm (6/16Ar/6). Exemple 1: Dans cet exemple selon l'invention, on a déposé, selon les techniques magnétrons classiques, sur un substrat verre du type Planilux®, un empilement constitué par la séquence de couches suivantes: Verre /Si3N4 /Ti /Ti02:Nb /Ti Si3N4 (40nm) (1nm) (50nm) (1nm) (40nm) La couche TiO2 est obtenue par la technique de pulvérisation magnétron à partir d'une cible de TiO2 comprenant 6% atomique de Niobium ([Nbat/(Tiat + Nbat) =0, 06] ) . Il a été vérifié par analyse microsonde de Castaing (aussi appelé EPMA ou electron probe microanalyser selon l'appellation Anglaise) et SIMS (spectrométrie de masse à ionisation secondaire) de la couche finalement 10 obtenue que le taux de dopage dans celle-ci correspond sensiblement à la composition de la cible. Le substrat muni de son empilement a ensuite été soumis à un traitement thermique consistant en un chauffage à 650°C pendant quelques minutes suivi d'une trempe. Ce traitement est représentatif des conditions subies par le vitrage si celui-ci doit être trempé ou encore bombé. Le substrat est monté au sein d'un double vitrage avec un autre substrat Planilux® (6/16Ar/6), de telle façon que l'empilement de couches se retrouve en face 2 de l'empilement. Sur ce double vitrage selon l'invention, on a mesuré les facteurs TL et g afin d'en déterminer la sélectivité. Exemple comparatif 1 : Dans cet exemple, on a pratiqué de façon identique à l'exemple 1 et obtenu un empilement sensiblement identique, à l'exception que la cible utilisée pour le dépôt de la couche de TiO2 ne comprend cette fois pas de niobium. Sur ce double vitrage, on a mesuré dans les mêmes conditions que précédemment les facteurs TL et g afin d'en déterminer la sélectivité. Exemple comparatif 2 : Dans cet exemple on a utilisé un double vitrage (6/16Ar/6) commercialisé par la société Saint-Gobain Glass France sous la référence Cool Lite KN 164 et dont la couche active, c'est-à-dire celle agissant sur le rayonnement solaire traversant ledit vitrage, est une couche d'argent d'environ 10 nanomètres, ladite couche d'argent étant positionnée dans un empilement déposé en face 2 du double vitrage. 11 Sur ce double vitrage commercial, on a mesuré dans les mêmes conditions que précédemment les facteurs TL et g afin d'en déterminer la sélectivité. Exemple comparatif 3 : Dans cet exemple on a utilisé un double vitrage (6/16Ar/6) commercialisé par la société Saint-Gobain Glass France sous la référence Cool Lite ST 167 et dont la couche active, c'est-à-dire celle agissant sur le rayonnement solaire traversant ledit vitrage, est une couche de nitrure de Niobium d'environ 15 nanomètres, ladite couche de nitrure de niobium étant positionnée dans un empilement déposé en face 2 du double vitrage. Sur ce double vitrage commercial, on a mesuré dans les 15 mêmes conditions que précédemment les facteurs TL et g afin d'en déterminer la sélectivité. Exemple comparatif 4 : Dans cet exemple, on a pratiqué de façon identique à 20 l'exemple 1 avec les seules modifications suivantes : la couche TiO2 est obtenue par la technique de pulvérisation magnétron à partir d'une cible de TiO2 comprenant une quantité d'environ 1,7% atomique de Niobium, 25 la vitesse de défilement du substrat verrier dans la chambre magnétron est ajustée de telle façon que la couche de n02/Nb déposée présente une épaisseur égale à 300 nm. Sur ce double vitrage, on a mesuré dans les mêmes 30 conditions que précédemment les facteurs TL et g afin d'en déterminer la sélectivité. 12 Les caractéristiques des différents vitrages obtenus, mesurées selon la norme prEN 410, sont reportées dans le tableau 1 qui suit : Exemple Exemple Exemple Exemple Exemple 1 comp. 1 comp. 2 comp. 3 comp. 4 Couche active Ti02:Nb TiO2 Ag Nb Ti02:Nb (6%at.) (1,7%at.) Epaisseur couche active (nm) 50 50 10 15 300 TL (%) 60 85 58 60 72 g (%) 51 80 46 58 65 Sélectivité (TL/g) 1,18 1,06 1,26 1,02 1,11 Tableau 1 La comparaison des données reportées dans le tableau 1 montre qu'une couche de TiO2 non dopée de 50 nanomètres d'épaisseur (exemple comparatif 1) n'est pas sélective et apparait relativement transparente, aussi bien à la lumière visible qu'à la chaleur, en particulier aux infrarouges thermiques. L'introduction dans cette couche du dopant Nb, à des concentrations importantes de l'ordre de 6% selon l'invention (exemple 1), permet cependant, en conservant une épaisseur de la couche tout aussi faible, d'augmenter de façon sensible la sélectivité du vitrage. Les niveaux de sélectivité ainsi obtenus sont ainsi plus poches de ceux observés pour des empilements bas émissifs du type à base d'une couche d'argent (exemple comparatif 2), qui fonctionnent pourtant non pas sur le mode de l'absorption des infrarouges proches, mais sur le mode de leur réflexion. Un tel résultat est à ce titre tout à fait surprenant. 13 La comparaison de l'exemple 1 selon l'invention et de l'exemple comparatif 3 indique que vitrages munis de couches actives fonctionnant principalement par absorption du rayonnement solaire selon l'invention sont beaucoup plus sélectives que d'autres couches connues à fonctionnalités antisolaires fonctionnant selon ce même principe, en particulier les couches à base de niobium ou de nitrure de niobium. Enfin, la comparaison de l'exemple 1 selon l'invention et de l'exemple comparatif 4 indique que la combinaison d'un taux de dopage en niobium proche de 6% et d'une épaisseur de couche faible (50 nm), permet au final l'obtention d'empilements dont la sélectivité est plus élevée que celle d'empilements comprenant une couche active dont le taux de dopage est moindre mais dont l'épaisseur est 6 fois plus élevée. Un tel résultat est inattendu dans la mesure où il est connu les propriétés de réflexion des infrarouges par une couche d'oxyde transparent tel que le TiO2 augmentent fortement avec son épaisseur. Les caractéristiques colorimétriques des vitrages, dans le système L*, b*, a*, ont été également mesurés en transmission, en réflexion interne (coté habitacle) et en réflexion externe (coté extérieur) et sont reportées dans le tableau 2 qui suit : Exemple TRANSMISSION LUMINEUSE REFLEXION REFLEXION INTERIEURE EXTERIEURE TL g TL~g a*T b*T RLint a*Rint b*Rint RLext a*Rext b*Rext Exemple 1 60 0,51 1,18 -3,1 -0,5 9 -6 -9,5 10 -5,6 -13,7 Exemple 58 0,46 1,26 -2,8 -2,1 3 8,6 -9,8 10 -1,8 -7,0 compar. 3 Tableau 2 14 Les données reportées dans le tableau 2 montrent les propriétés idéales de colorimétrie des vitrages munis des empilements selon l'invention : Les paramètres a* et b* selon l'exemple 1 sont toujours négatifs et relativement faibles, quel que soit la position et l'angle de l'observateur, en transmission comme en réflexion. De telles propriétés colorimétriques entraînent une couleur neutre ou bleue-verte peu intense des vitrages, telle qu'actuellement recherchée dans le domaine du bâtiment. Selon un autre avantage, les empilements antisolaires selon la présente invention, dont la couche active est à base d'un oxyde de titane dopé présentant une épaisseur relativement faible, c'est-à-dire de quelques dizaines de nanomètres, sont extrêmement simples et peu couteux à fabriquer, notamment par la technique du dépôt sous vide par pulvérisation cathodique dite magnétron : une faible épaisseur de la couche d'oxyde de titane permet en effet un gain de productivité non négligeable, car la vitesse de défilement du substrat dans la chambre de dépôt est directement fonction de l'épaisseur désirée de ladite couche. En outre, des tests de durabilité complémentaires ont montré que de telles couches pouvaient être sans difficulté déposées en face 2 d'un vitrage simple, sans risque de dégradation de celle-ci, par action chimique (humidité) ou par action mécanique (abrasion de l'empilement). REVENDICATIONS1. Vitrage antisolaire comprenant un substrat verrier et un empilement de couches à fonction antisolaire, ledit empilement de couches incorporant une couche absorbant sélectivement le rayonnement infrarouge de longueur d'onde supérieur à 800 nm, ladite couche absorbante étant constituée par un oxyde de titane substitué par un élément X dopant choisi parmi Nb ou Ta, le pourcentage atomique [X/Ti+X] étant compris entre environ 4% et environ 9% et l'épaisseur de ladite couche absorbante étant comprise entre environ 20 nanomètres et environ 200 nanomètres. 2. Vitrage antisolaire selon la revendication 1, dans lequel le pourcentage atomique [X/Ti+X] est compris entre environ 4% et environ 7%. 3. Vitrage antisolaire selon l'une des revendications 1 ou 2, dans lequel l'épaisseur de ladite couche absorbante est comprise entre 30 et 100 nanomètres. 4. Vitrage antisolaire selon l'une des revendications précédentes, dans lequel X est le Niobium. 5. Vitrage antisolaire selon l'une des revendications précédentes, dans lequel l'empilement est constitué par la succession des couches suivantes, à partir de la surface du substrat verrier: - une ou plusieurs couches inférieures de protection de la couche absorbante contre la migration des ions alcalins issus du substrat verrier, d'épaisseur géométrique, au total, comprise entre 5 et 150 nm, 16 - ladite couche absorbante constituée par un oxyde de titane substitué par un élément X dopant choisi parmi Nb ou Ta, de préférence Nb, - une ou plusieurs couches supérieures de protection de la couche absorbante contre l'oxygène de l'air, notamment lors d'un traitement thermique tel qu'une trempe ou un recuit, la ou lesdites couches étant d'épaisseur géométrique, au total, comprise entre 5 et 150 nm. 6. Vitrage antisolaire selon la revendication précédente, dans lequel la ou les couches de protection inférieures et supérieures sont choisies parmi le nitrure de Silicium Si3N4 éventuellement dopé par Al, Zr, B, le nitrure d'aluminium AIN, l'oxyde d'étain, un oxyde mixte de zinc ou d'étain SnyZn,OX, l'oxyde de silicium SiO2, l'oxyde de titane non dopé TiO2, les oxynitrures de silicium SiOXNy. 7. Vitrage antisolaire selon l'une des revendications 5 ou 6, dans lequel l'empilement incorpore en outre, entre lesdites couches de protection inférieures et supérieures et la couche absorbante, une couche d'un métal, éventuellement partiellement ou totalement oxydée et/ou nitrurée, d'épaisseur inférieure à 5 nm, de préférence d'épaisseur inférieure à 3 nm. 8. Vitrage antisolaire selon la revendication précédente, dans lequel le métal est choisi parmi Ti ou un alliage NiCr. 9. Vitrage antisolaire selon l'une des revendications précédentes dans lequel l'empilement comprend la 17 succession des couches suivantes, à partir de la surface du substrat verrier: - une couche inférieure d'épaisseur comprise entre 5 et 150 nm, choisie parmi le nitrure de Silicium Si3N4 éventuellement dopé par Al, Zr, B, le nitrure d'aluminium AIN, l'oxyde d'étain, un oxyde mixte de zinc ou d'étain SnyZnZOX, l'oxyde de silicium SiO2, l'oxyde de titane non dopé TiO2, les oxynitrures de silicium SiOXNy. - ladite couche absorbante constituée par un oxyde de titane substitué par Nb, le pourcentage atomique [Nb/Ti+Nb] dans ladite couche absorbante étant compris entre environ 4% et environ 7% et son épaisseur étant comprise entre 30 et 100 nm, - une couche supérieure d'épaisseur comprise entre 5 et 150 nm, choisie parmi le nitrure de Silicium Si3N4 éventuellement dopé par Al, Zr, B, le nitrure d'aluminium AIN, l'oxyde d'étain, un oxyde mixte de zinc ou d'étain SnyZn,OX, l'oxyde de silicium SiO2, l'oxyde de titane non dopé TiO2, les oxynitrures de silicium SiOXNy. - de préférence, une couche de titane métallique éventuellement partiellement ou totalement oxydée et/ou nitrurée, entre lesdites couches de protection et ladite couche absorbante, d'épaisseur inférieure à 2 nm. 10. Vitrage antisolaire selon l'une des revendications précédentes, dans lequel l'empilement est constitué par la succession des couches suivantes, à partir de la surface du substrat verrier: - une couche de Si3N4 d'épaisseur comprise entre 5 et 100 nm, 18 une couche de titane métallique, partiellement ou totalement oxydée et/ou nitrurée, d'épaisseur géométrique inférieure à 2 nm, ladite couche absorbante du rayonnement infrarouge constituée par un oxyde de titane substitué par Nb, le pourcentage atomique [Nb/Ti+Nb] dans ladite couche absorbante étant compris entre environ 4% et environ 7% et son épaisseur étant comprise entre 30 et 100 nm, une couche de titane métallique, partiellement ou totalement oxydée et/ou nitrurée, d'épaisseur géométrique inférieure à 2 nm, une couche de Si3N4 d'épaisseur comprise entre 5 et 100 nm. 11. Procédé de fabrication d'un vitrage antisolaire selon l'une des revendications précédentes, comprenant les étapes suivantes . - fabrication d'un substrat verrier, - dépôt sur le substrat verrier d'un empilement de couches par une technique de pulvérisation cathodique sous vide assistée par magnétron, dans lequel la couche absorbante constituée par un oxyde de titane substitué par un élément X dopant choisi parmi Nb ou Ta est obtenue par pulvérisation d'une cible constituée par un oxyde de titane substitué par un élément X dopant choisi parmi Nb ou Ta, le pourcentage atomique [X/Ti+X] étant compris entre environ 4% et environ 9%, dans une atmosphère résiduelle d'argon ou d'un mélange d'argon et d'oxygène. 12. Procédé de fabrication d'un vitrage antisolaire selon l'une des revendications précédentes, comprenant les étapes suivantes . - fabrication d'un substrat verrier, 19 - dépôt sur le substrat verrier d'un empilement de couches par une technique de pulvérisation cathodique sous vide assistée par magnétron, dans lequel la couche absorbante est constituée par un oxyde de titane substitué par un élément X dopant choisi parmi Nb ou Ta et est obtenue par pulvérisation d'une cible constituée par un mélange de Titane métallique et d'un métal X choisi parmi Nb ou Ta, le pourcentage atomique [X/Ti+X] dans la cible étant compris entre environ 4% et environ 9%, dans une atmosphère résiduelle d'oxygène et d'argon.